【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
ガラス物品において、
前記ガラス物品の表面から約１３０μｍ〜約１７５μｍの範囲内の層深さＤＯＬまで延在する圧縮領域を含み、前記圧縮領域がある圧縮応力プロファイルを有し、前記圧縮応力プロファイルが、
ａ．少なくとも第１の深さＤ１から前記層深さＤＯＬまで延在する第１の部分において、前記第１の部分の深さｄにおける圧縮応力ＣＳ１が、２００ＭＰａ−ｄ・１．５４ＭＰａ／μｍ≦ＣＳ１≦２６０ＭＰａ−ｄ・１．４９ＭＰａ／μｍで表され、ｄはマイクロメートル（μｍ）の単位で表され、ｄ＞Ｄ１である第１の部分と、
ｂ．前記表面から前記第１の深さＤ１まで延在する第２の部分において、１０μｍ≦Ｄ１≦１３μｍであり、前記第２の部分が、前記表面において約７００ＭＰａ〜約９２５ＭＰａの範囲内の最大圧縮応力ＣＳ２を有し、実質的に線形であり、前記表面から深さ約５μｍまで傾きｍ２を有し、−７４．００ＭＰａ／μｍ≦ｍ２≦−７０．００ＭＰａ／μｍである第２の部分と、
を含むことを特徴とするガラス物品。
【請求項２】
Ｄ１において１８５ＭＰａ≦ＣＳ１≦２４０ＭＰａであることを特徴とする請求項１に記載のガラス物品。
【請求項３】
前記ガラス物品が約０．７５ｍｍ〜約０．８５ｍｍの範囲内の厚さｔを有することを特徴とする請求項１に記載のガラス物品。
【請求項４】
研磨時リング・オン・リング試験を行うと、前記ガラス物品が少なくとも２７ｋｇｆ（約２６５Ｎ）の破壊荷重を示すことを特徴とする請求項３に記載の物品。
【請求項５】
前記ガラス物品が、アルカリアルミノケイ酸塩ガラスを含み、前記アルカリアルミノケイ酸塩ガラスが、少なくとも約４モル％のＰ２Ｏ５および０モル％〜約５モル％のＢ２Ｏ３を含み、１．３＜［（Ｐ２Ｏ５＋Ｒ２Ｏ）／Ｍ２Ｏ３］≦２．３であり、式中、Ｍ２Ｏ３＝Ａｌ２Ｏ３＋Ｂ２Ｏ３であり、Ｒ２Ｏは前記アルカリアルミノケイ酸塩ガラス中に存在する一価陽イオン酸化物の合計であることを特徴とする請求項１に記載のガラス物品。
【請求項６】
前記アルカリアルミノケイ酸塩ガラスが、最大約１０モル％のＬｉ２Ｏを含むことを特徴とする請求項４に記載のガラス物品。
【請求項７】
前記ガラスがリチウムを含まないことを特徴とする請求項４に記載のガラス物品。
【請求項８】
前記ガラスが、約４０モル％〜約７０モル％のＳｉＯ２、約１１モル％〜約２５モル％のＡｌ２Ｏ３、０モル％〜約５モル％のＢ２Ｏ３、約４モル％〜約１５モル％のＰ２Ｏ５、約１３モル％〜約２５モル％のＮａ２Ｏ、および０モル％〜約１モル％のＫ２Ｏを含むことを特徴とする請求項４に記載のガラス物品。
【請求項９】
Ｍ２Ｏ３＝Ａｌ２Ｏ３＋Ｂ２Ｏ３であるときに、１１モル％≦Ｍ２Ｏ３≦３０モル％であることを特徴とする請求項８に記載のガラス物品。
【請求項１０】
ＲｘＯが、前記ガラス中に存在するアルカリ金属酸化物、アルカリ土類金属酸化物、および遷移金属一酸化物の合計であり、１３モル％≦ＲｘＯ≦３０モル％であることを特徴とする請求項８に記載のガラス物品。
【請求項１１】
前記アルカリアルミノケイ酸塩ガラスが、ＴｉＯ２、ＭｎＯ、Ｎｂ２Ｏ５、ＭｏＯ３、Ｔａ２Ｏ５、ＷＯ３、ＺｒＯ２、Ｙ２Ｏ３、Ｌａ２Ｏ３、ＨｆＯ２、ＣｄＯ、ＳｎＯ２、Ｆｅ２Ｏ３、ＣｅＯ２、Ａｓ２Ｏ３、Ｓｂ２Ｏ３、Ｃｌ、およびＢｒのうちの１種類以上を３モル％以下含むことを特徴とする請求項８に記載のガラス物品。
【請求項１２】
前記第１の部分が前記深さｄにおいて線形であり、前記深さｄから前記表面下のゼロ深さまで外挿すると、前記圧縮応力ＣＳ１が、前記ゼロ深さにおいて約２００ＭＰａ〜約２６０ＭＰａの範囲内となることを特徴とする請求項１に記載のガラス物品。
【請求項１３】
前記ガラス物品が、反転球落下試験において、高さ約８０ｃｍから前記表面に落下させる場合に、少なくとも５０％残存率を有することを特徴とする請求項１に記載のガラス物品。
【請求項１４】
前記ガラス物品が、消費者用電子デバイスのカバーガラスの少なくとも一部を形成し、前記消費者用電子デバイスがハウジングを含み、前記ハウジングに対して少なくとも部分的に内側に電気部品が設けられ、前記電気部品が、少なくとも制御装置、メモリ、およびディスプレイを含み、前記ディスプレイが、前記ハウジングの前面またはその近くに設けられ、前記カバーガラスが、前記ハウジングの前記前面またはその上、および前記ディスプレイの上に設けられることを特徴とする請求項１に記載のガラス物品。
【請求項１５】
アルカリアルミノケイ酸塩ガラスにおいて、前記アルカリアルミノケイ酸塩ガラスが少なくとも約４モル％のＰ２Ｏ５および０モル％〜約５モル％のＢ２Ｏ３を含み、１．３＜［（Ｐ２Ｏ５＋Ｒ２Ｏ）／Ｍ２Ｏ３］≦２．３であり、式中、Ｍ２Ｏ３＝Ａｌ２Ｏ３＋Ｂ２Ｏ３であり、Ｒ２Ｏは前記アルカリアルミノケイ酸塩ガラス中に存在する一価陽イオン酸化物の合計であり、前記アルカリアルミノケイ酸塩ガラスは、ガラス物品の表面から約１３０μｍ〜約１７５μｍの範囲内の層深さＤＯＬまで延在する圧縮領域を有し、前記圧縮領域は、前記表面において約７００ＭＰａ〜約９２５ＭＰａの範囲内の最大圧縮応力ＣＳ２、およびある圧縮応力プロファイルを有し、前記圧縮応力プロファイルが、
ａ．少なくとも第１の深さＤ１から前記層深さＤＯＬまで延在する第１の部分において、前記第１の部分の深さｄにおける圧縮応力ＣＳ１が、２００ＭＰａ−ｄ・１．５４ＭＰａ／μｍ≦ＣＳ１≦２６０ＭＰａ−ｄ・１．４９ＭＰａ／μｍで表され、ｄはマイクロメートル（μｍ）の単位で表され、ｄ＞Ｄ１である第１の部分と、
ｂ．前記表面から前記第１の深さＤ１まで延在する第２の部分において、１０μｍ≦Ｄ１≦１３μｍであり、前記第２の部分が、実質的に線形であり、前記表面から深さ約５μｍまで傾きｍ２を有し、−７４．００ＭＰａ／μｍ≦ｍ２≦−７０．００ＭＰａ／μｍである第２の部分と、
を含むことを特徴とするアルカリアルミノケイ酸塩ガラス。
【請求項１６】
前記アルカリアルミノケイ酸塩ガラスが、約０．７５ｍｍ〜約０．８５ｍｍの範囲内の厚さｔを有することを特徴とする請求項１５に記載のアルカリアルミノケイ酸塩ガラス。
【請求項１７】
Ｄ１において１８５ＭＰａ≦ＣＳ２≦２４０ＭＰａであることを特徴とする請求項１５に記載のアルカリアルミノケイ酸塩ガラス。
【請求項１８】
前記ガラスが、リチウムを含まないことを特徴とする請求項１５に記載のアルカリアルミノケイ酸塩ガラス。
【請求項１９】
前記ガラスが、約４０モル％〜約７０モル％のＳｉＯ２、約１１モル％〜約２５モル％のＡｌ２Ｏ３、０モル％〜約５モル％のＢ２Ｏ３、約４モル％〜約１５モル％のＰ２Ｏ５、約１３モル％〜約２５モル％のＮａ２Ｏ、および０モル％〜約１モル％のＫ２Ｏを含むことを特徴とする請求項１５に記載のアルカリアルミノケイ酸塩ガラス。
【請求項２０】
１１モル％≦Ｍ２Ｏ３≦３０モル％であることを特徴とする請求項１９に記載のアルカリアルミノケイ酸塩ガラス。
【請求項２１】
ＲｘＯが、前記ガラス中に存在するアルカリ金属酸化物、アルカリ土類金属酸化物、および遷移金属一酸化物の合計であり、１３モル％≦ＲｘＯ≦３０モル％であることを特徴とする請求項１９に記載のアルカリアルミノケイ酸塩ガラス。
【請求項２２】
前記アルカリアルミノケイ酸塩ガラスが、ＴｉＯ２、ＭｎＯ、Ｎｂ２Ｏ５、ＭｏＯ３、Ｔａ２Ｏ５、ＷＯ３、ＺｒＯ２、Ｙ２Ｏ３、Ｌａ２Ｏ３、ＨｆＯ２、ＣｄＯ、ＳｎＯ２、Ｆｅ２Ｏ３、ＣｅＯ２、Ａｓ２Ｏ３、Ｓｂ２Ｏ３、Ｃｌ、およびＢｒのうちの１種類以上を３モル％以下含むことを特徴とする請求項１９に記載のアルカリアルミノケイ酸塩ガラス。
【請求項２３】
前記第１の部分が前記深さｄにおいて線形であり、前記深さｄから前記表面下のゼロ深さまで外挿すると、前記圧縮応力ＣＳ１が、前記ゼロ深さにおいて約２００ＭＰａ〜約２６０ＭＰａの範囲内となることを特徴とする請求項１５に記載のアルカリアルミノケイ酸塩ガラス。
【請求項２４】
前記ガラス物品が、反転球落下試験において、高さ約８０ｃｍから前記表面に落下させる場合に、少なくとも５０％残存率を有することを特徴とする請求項１５に記載のアルカリアルミノケイ酸塩ガラス。
【請求項２５】
ガラス物品において、前記ガラス物品の表面から９０μｍ〜１２０μｍの範囲内の圧縮深さＤＯＣまで延在し、前記表面における約７００ＭＰａ〜約９２５ＭＰａの範囲内の最大圧縮応力ＣＳ２と、ある圧縮応力プロファイルとを有する圧縮領域を前記ガラス物品が含み、前記圧縮応力プロファイルが、
ａ．少なくとも第１の深さＤ１から前記圧縮深さＤＯＣまで延在し、傾きｍ１を有し、−２．８９ＭＰａ／μｍ≦ｍ１≦−１．６７ＭＰａ／μｍである第１の部分と、
ｂ．前記表面から前記第１の深さＤ１まで延在する第２の部分において、１０μｍ≦Ｄ１≦１３μｍであり、前記第２の部分が、実質的に線形であり、前記表面から深さ約５μｍまで傾きｍ２を有し、−５５ＭＰａ／μｍ≦ｍ２≦−１０５ＭＰａ／μｍである第２の部分と、
を含むことを特徴とするガラス物品。
【請求項２６】
−７４．００ＭＰａ／μｍ≦ｍ２≦−７０．００ＭＰａ／μｍであることを特徴とする請求項２５に記載のガラス物品。
【請求項２７】
前記ガラス物品が、約０．７５ｍｍ〜約０．８５ｍｍの範囲内の厚さｔを有することを特徴とする請求項２５に記載のガラス物品。
【請求項２８】
前記ガラス物品が、アルカリアルミノケイ酸塩ガラスを含み、前記アルカリアルミノケイ酸塩ガラスが、少なくとも約４モル％のＰ２Ｏ５および０モル％〜約５モル％のＢ２Ｏ３を含み、１．３＜［（Ｐ２Ｏ５＋Ｒ２Ｏ）／Ｍ２Ｏ３］≦２．３であり、式中、Ｍ２Ｏ３＝Ａｌ２Ｏ３＋Ｂ２Ｏ３であり、Ｒ２Ｏは前記アルカリアルミノケイ酸塩ガラス中に存在する一価陽イオン酸化物の合計であることを特徴とする請求項２５に記載のガラス物品。
【請求項２９】
前記アルカリアルミノケイ酸塩ガラスが、最大約１０モル％のＬｉ２Ｏを含むことを特徴とする請求項２８に記載のガラス物品。
【請求項３０】
前記ガラスが、約４０モル％〜約７０モル％のＳｉＯ２、約１１モル％〜約２５モル％のＡｌ２Ｏ３、０モル％〜約５モル％のＢ２Ｏ３、約４モル％〜約１５モル％のＰ２Ｏ５、約１３モル％〜約２５モル％のＮａ２Ｏ、および０モル％〜約１モル％のＫ２Ｏを含むことを特徴とする請求項２８に記載のガラス物品。
【請求項３１】
１１モル％≦Ｍ２Ｏ３≦３０モル％であることを特徴とする請求項３０に記載のガラス物品。
【請求項３２】
ＲｘＯが、前記ガラス中に存在するアルカリ金属酸化物、アルカリ土類金属酸化物、および遷移金属一酸化物の合計であり、１３モル％≦ＲｘＯ≦３０モル％であることを特徴とする請求項３０に記載のガラス物品。
【請求項３３】
前記アルカリアルミノケイ酸塩ガラスが、ＴｉＯ２、ＭｎＯ、Ｎｂ２Ｏ５、ＭｏＯ３、Ｔａ２Ｏ５、ＷＯ３、ＺｒＯ２、Ｙ２Ｏ３、Ｌａ２Ｏ３、ＨｆＯ２、ＣｄＯ、ＳｎＯ２、Ｆｅ２Ｏ３、ＣｅＯ２、Ａｓ２Ｏ３、Ｓｂ２Ｏ３、Ｃｌ、およびＢｒのうちの１種類以上を３モル％以下含むことを特徴とする請求項３０に記載のガラス物品。
【請求項３４】
前記ガラスが、リチウムを含まないことを特徴とする請求項２５に記載のガラス物品。
【請求項３５】
前記第１の部分が前記深さｄにおいて線形であり、前記深さｄから前記表面下のゼロ深さまで外挿すると、前記圧縮応力ＣＳ１が、前記ゼロ深さにおいて約２００ＭＰａ〜約２６０ＭＰａの範囲内となることを特徴とする請求項２５に記載のガラス物品。
【請求項３６】
前記ガラス物品が、反転球落下試験において、高さ約８０ｃｍから前記表面に落下させる場合に、少なくとも５０％残存率を有することを特徴とする請求項２５に記載のガラス物品。
【請求項３７】
ガラス物品において、前記ガラス物品の表面から１３０μｍ〜１７５μｍの範囲内の層深さＤＯＬまで延在し、ある圧縮応力プロファイルを有する圧縮領域を前記ガラス物品が含み、前記圧縮応力プロファイルが、
ａ．少なくともＤ１の深さから前記層深さＤＯＬまで延在する第１の部分において、Ｄ１から前記層深さＤＯＬの範囲内の深さｄで線形であり、傾きｍ１を有し、−１．５４ＭＰａ／μｍ≦ｍ１≦−１．４９ＭＰａ／μｍである第１の部分と、
ｂ．前記表面から第１の深さＤ１までの第２の部分において、１０μｍ≦Ｄ１≦１３μｍであり、前記第２の部分が、０μｍ〜５μｍの範囲内の深さで線形であり、前記表面において約７００ＭＰａ〜約９２５ＭＰａの範囲内の最大圧縮応力ＣＳ２を有し、傾きｍ２を有し、−７４．００ＭＰａ／μｍ≦ｍ２≦−７０．００ＭＰａ／μｍである第２の部分と、
を含むことを特徴とするガラス物品。
【請求項３８】
Ｄ１において１８５ＭＰａ≦ＣＳ２≦２４０ＭＰａであることを特徴とする請求項３７に記載のガラス物品。
【請求項３９】
前記ガラス物品が、約０．７５ｍｍ〜約０．８５ｍｍの範囲内の厚さｔを有することを特徴とする請求項３７に記載のガラス物品。
【請求項４０】
前記ガラス物品がアルカリアルミノケイ酸塩ガラスを含み、前記アルカリアルミノケイ酸塩ガラスが、少なくとも約４モル％のＰ２Ｏ５および０モル％〜約５モル％のＢ２Ｏ３を含み、１．３＜［（Ｐ２Ｏ５＋Ｒ２Ｏ）／Ｍ２Ｏ３］≦２．３であり、式中、Ｍ２Ｏ３＝Ａｌ２Ｏ３＋Ｂ２Ｏ３であり、Ｒ２Ｏは前記アルカリアルミノケイ酸塩ガラス中に存在する一価陽イオン酸化物の合計である請求項３７に記載のガラス物品。
【請求項４１】
前記アルカリアルミノケイ酸塩ガラスが、最大約１０モル％のＬｉ２Ｏを含むことを特徴とする請求項４０に記載のガラス物品。
【請求項４２】
前記ガラスが、リチウムを含まないことを特徴とする請求項４０に記載のガラス物品。
【請求項４３】
前記ガラスが、約４０モル％〜約７０モル％のＳｉＯ２、約１１モル％〜約２５モル％のＡｌ２Ｏ３、０モル％〜約５モル％のＢ２Ｏ３、約４モル％〜約１５モル％のＰ２Ｏ５、約１３モル％〜約２５モル％のＮａ２Ｏ、および０モル％〜約１モル％のＫ２Ｏを含むことを特徴とする請求項４０に記載のガラス物品。
【請求項４４】
１１モル％≦Ｍ２Ｏ３≦３０モル％であることを特徴とする請求項４３に記載のガラス物品。
【請求項４５】
ＲｘＯが、前記ガラス中に存在するアルカリ金属酸化物、アルカリ土類金属酸化物、および遷移金属一酸化物の合計であり、１３モル％≦ＲｘＯ≦３０モル％であることを特徴とする請求項４３に記載のガラス物品。
【請求項４６】
前記アルカリアルミノケイ酸塩ガラスが、ＴｉＯ２、ＭｎＯ、Ｎｂ２Ｏ５、ＭｏＯ３、Ｔａ２Ｏ５、ＷＯ３、ＺｒＯ２、Ｙ２Ｏ３、Ｌａ２Ｏ３、ＨｆＯ２、ＣｄＯ、ＳｎＯ２、Ｆｅ２Ｏ３、ＣｅＯ２、Ａｓ２Ｏ３、Ｓｂ２Ｏ３、Ｃｌ、およびＢｒのうちの１種類以上を３モル％以下含むことを特徴とする請求項４３に記載のガラス物品。
【請求項４７】
前記深さｄから前記表面下のゼロ深さまで外挿すると、前記圧縮応力ＣＳ１が、前記ゼロ深さにおいて約２００ＭＰａ〜約２６０ＭＰａの範囲内となることを特徴とする請求項３７に記載のガラス物品。
【請求項４８】
前記ガラス物品が、反転球落下試験において、高さ約８０ｃｍから前記表面に落下させる場合に、少なくとも５０％残存率を有することを特徴とする請求項３７に記載のガラス物品。
【請求項４９】
電子デバイスにおいて、
ハウジングを含み、
前記ハウジングに対して少なくとも部分的に内側に電気部品が設けられ、前記電気部品が、少なくとも制御装置、メモリ、およびディスプレイを含み、前記ディスプレイが前記ハウジングの前面またはその近くに設けられ、
前記ハウジングの前記前面またはその上、および前記ディスプレイの上にカバーガラスが設けられ、前記カバーガラスが請求項１に記載のガラス物品を含むことを特徴とする電子デバイス。
【請求項５０】
電子デバイスにおいて、
ハウジングを含み、
前記ハウジングに対して少なくとも部分的に内側に電気部品が設けられ、前記電気部品が、少なくとも制御装置、メモリ、およびディスプレイを含み、前記ディスプレイが前記ハウジングの前面またはその近くに設けられ、
前記ハウジングの前記前面またはその上、および前記ディスプレイの上にカバーガラスが設けられ、前記カバーガラスが請求項１５に記載のガラス物品を含むことを特徴とする電子デバイス。
【請求項５１】
電子デバイスにおいて、
ハウジングを含み、
前記ハウジングに対して少なくとも部分的に内側に電気部品が設けられ、前記電気部品が、少なくとも制御装置、メモリ、およびディスプレイを含み、前記ディスプレイが前記ハウジングの前面またはその近くに設けられ、
前記ハウジングの前記前面またはその上、および前記ディスプレイの上にカバーガラスが設けられ、前記カバーガラスが請求項２５に記載のガラス物品を含むことを特徴とする電子デバイス。
【請求項５２】
電子デバイスにおいて、
ハウジングを含み、
前記ハウジングに対して少なくとも部分的に内側に電気部品が設けられ、前記電気部品が、少なくとも制御装置、メモリ、およびディスプレイを含み、前記ディスプレイが前記ハウジングの前面またはその近くに設けられ、
前記ハウジングの前記前面またはその上、および前記ディスプレイの上にカバーガラスが設けられ、前記カバーガラスが請求項３７に記載のガラス物品を含むことを特徴とする電子デバイス。